(57)【特許請求の範囲】
【請求項１】
導体上に、絶縁層を押出し成形して絶縁電線とし、この絶縁電線上に、緩衝層および防護層を順次設けてなる接地引下げ用電線において、上記緩衝層が、発泡率１０乃至４０％の発泡プラスチック層であり、上記緩衝層の厚さが、上記絶縁電線の外径の０．５乃至１．２倍であり、上記防護層の厚さが、上記緩衝層の厚さの０．２乃至０．６倍であることを特徴とする接地引下げ用電線。
【請求項２】
上記防護層がポリエチレン，ポリプロピレン，ポリアミド，ポリエステル系エラストマー，ポリウレタン系エラストマーのいずれかからなる請求項１に記載の接地引下げ用電線。
【発明の詳細な説明】
【０００１】
【発明の属する技術分野】
この発明は、寒冷地に適した電柱上の機器（以下、柱上機器という）から引下げられる接地引下げ用電線に関する。
【０００２】
【従来の技術】
柱上機器から、何らかの原因で漏洩電流が流れた場合、それからの感電事故を防止するために、柱上機器から接地用電線を引き下げて漏洩電流を大地に逃がすようにしている。
【０００３】
ここで接地用電線の引下げ状況を見ると、柱上機器のアース端子から絶縁電線が電柱の表面に沿って引き下げられ、地上３．５メートル程度の位置（人の手がとどかない高さ）から地上までは、硬質塩化ビニル製パイプ（以下、保護管という）等を被せて接地線を保護し、この保護管をスチールバンド等で電柱に固定するようにしている。
【０００４】
【発明が解決しようとする課題】
上記従来形の接地線引下げ工法では、多くの工数を必要とし、長期間設置されている間に埋設された電柱の沈降その他の理由で、電柱の表面から保護管が浮き上がって、引っ掛かりやすくなり、加えて、寒冷地では、保護管の耐衝撃性が低下して、浮き上がった保護管に衝撃が加わると簡単に損傷し、内部の絶縁電線が露出して感電事故に繋がる恐れがある。また、保護管および絶縁電線の材料配合を耐寒性配合にした場合、夏季には、太陽の輻射熱で電柱の表面温度が上昇し、スチールバンドで締結した部分が変形することも考えられる。
【０００５】
この発明は、上記問題に鑑み接地線引下げ工事における延線作業を容易にして工数の削減を可能にし、低温における耐衝撃性に富み、かつ、夏季の太陽熱によってスチールバンドで締結した部分で変形しない接地引下げ用電線を提供することを課題とする。
【０００６】
【課題を解決するための手段】
上記課題を解決するためにこの発明は、導体上に、絶縁層を押出し成形して絶縁電線とし、この絶縁電線上に、緩衝層および防護層を順次設けてなる接地引下げ用電線において、上記緩衝層が、発泡率１０乃至４０％の発泡プラスチック層であり、上記緩衝層の厚さが、上記絶縁電線の外径の０．５乃至１．２倍であり、上記防護層の厚さが、上記緩衝層の厚さの０．２乃至０．６倍としたもので、上記防護層が、ポリエチレン，ポリプロピレン，ポリアミド，ポリエステル系エラストマー，ポリウレタン系エラストマーのいずれかからなるものである。
【０００７】
上記の如く構成するこの発明にあっては、緩衝層と防護層の厚さを、相互に特定することにより、外部からの衝撃を分散吸収する効果を発揮し、接地線引下げ工事において延線作業が容易で、かつ、電柱の表面に沿わし易くなる。
【０００８】
上記緩衝層の厚さが、絶縁電線の外径に対し０．５倍未満では、緩衝効果が得られず低温衝撃試験で絶縁層に損傷が認められる。また、１．２倍を越えると接地引下げ用電線全体の強度が低下し、低温衝撃試験で防護層に損傷が認められ、４０°Ｃにおけるスチールバンド締結試験で変形が認められる。
【０００９】
また、防護層の厚さが、緩衝層の厚さに対し０．２倍未満では、４０°Ｃにおけるスチールバンド締結試験で変形が認められ、０．６倍を越えると延線作業性が悪くなる。
【００１０】
また、上記防護層がポリエチレン，ポリプロピレン，ポリアミド，ポリエステル系エラストマー，ポリウレタン系エラストマーのいずれかからなる構成を採用したものである。上記の如く防護層の材料樹脂を特定することによって、耐寒性を向上させている。
【００１１】
【発明の実施の形態】
次に、この発明に係る実施形態を説明する。図１に示すように２．６mmφの銅導体１上に１．０mm厚さの絶縁層２を押出し成形して塩化ビニル絶縁電線５を製作する。
【００１２】
緩衝層３の樹脂配合に起因する接地引下げ用電線の特性変化を検討するために、上記絶縁電線５上に標準寸法構成（表２の実施例１に相当）で、表１に示す配合組成の緩衝層３と、高密度ポリエチレンの防護層４を順次押出し成形して接地引下げ用電線６を製作し、発泡度と発泡による該接地引下げ用電線の外観への影響および低温衝撃試験を行った結果を表１の下欄に示す。
【００１３】
【表１】
0003748644.tif 000002
【００１４】
また、寸法構成に起因する特性の変化を検討するために、上記絶縁電線の上に、上記標準的配合（表１の実施例１に相当）で、表２の各寸法構成のものを製作し、低温衝撃試験と酷暑条件でのスチールバンド締めつけによる変形状況および標準気温における延線作業性を検討した結果を表２の下欄に示す。
【００１５】
【表２】
0003748644.tif 000003
【００１６】
低温衝撃試験は、−１５°Ｃの低温槽中に試料を投入し、試料が試験温度と平衡するまで放置し（約１時間、試料の寸法構成によって時間の長短あり）、図２に示す装置により、外径５０mmφの円筒形重錘７（１０kgf ）を１．４ｍの高さから落下させたとき、各実施例・比較例の接地引下げ用電線表面に損傷が認められるか否かを観察した。また、表２の低温衝撃試験は、各寸法構成のものから試料を採取し、上記と同様の試験を行い、防護層の損傷状況と、防護層と緩衝層とを剥ぎ取り絶縁層の損傷状況を観察した。
【００１７】
スチールバンド締めつけによる変形状況の観察（表２において締結変形試験と表示）は、４０°Ｃの恒温室内で、接地引下げ用電線を模擬電柱にスチールバンドで締結したときの変形状況を観察したものである。また、延線作業性の試験は、通常の作業環境で模擬電柱に延線・取り付けが容易であるか否かを判断したものである。
【００１８】
なお、表１の配合では、発泡剤としてアゾジカルボンアミドを採用したが、ジニトロ・ペンタメチレン・テトラミン（ＤＰＴ）、オキシビスベンゼン・スルホニルヒドラジド（ＯＢＳＨ）を使用することができるが、分散性が優れ、分解温度や発泡率の調整の観点からＡＤＣＡを採用した。また、化学発泡の他に、押出し成形時に、不活性ガスを注入する手段を採用してもよい。
【００１９】
また、可塑剤として、ＤＯＰを用いたが、一般的に使用されるフタル酸エステル系、トリメリット酸エステル系、リン酸エステル系、ポリエステル系などを、安定剤としてＰｂ系、Ｃａ−Ｚｎ系、Ｓｎ系などを、充填剤として炭酸カルシウム、水酸化アルミニウム、焼成クレーなどを使用することができ、必要ならば難燃剤、滑剤、着色剤を適宜添加することができる。
【００２０】
【発明の効果】
以上説明した如く、この発明によれば、接地線引下げ工事における延線作業を容易にして工数の削減を可能にし、耐衝撃性に富み、かつ、夏季の太陽熱によってスチールバンドで締結した部分で変形しない接地引下げ用電線の提供を可能にした。
【図面の簡単な説明】
【図１】この発明の実施形態に係る接地引下げ用電線の断面図
【図２】低温衝撃試験装置の説明図
【符号の説明】
１  銅導体
２  絶縁層
３  緩衝層
４  防護層
５  絶縁電線
６  接地引下げ用電線
７  重錘
【図１】
0003748644.tif 000004
【図２】
0003748644.tif 000005